(57)【要約】      （修正有）【課題】温度帯域で、低硬度かつ高い振動吸収性を有するゴム組成物を提供する。【解決手段】架橋性を有するゴム成分（Ａ）１００質量部と、芳香族ビニル−共役ジエンブロック共重合体からなる熱可塑性エラストマー（Ｂ）１０〜１００質量部と、前記ゴム成分（Ａ）および前記熱可塑性エラストマー（Ｂ）を共に架橋することが可能な架橋剤（Ｃ）０．１〜２０質量部とからなり、前記熱可塑性エラストマー（Ｂ）は、ポリ芳香族ビニルブロックを２つ以上有する、芳香族ビニル−イソプレンブロック共重合体（ａ）１０〜９８質量％、芳香族ビニル−イソプレンジブロック共重合体（ｂ）０〜８５質量％、および重量平均分子量が５，０００〜３００，０００のポリイソプレン（ｃ）２〜６６質量％を含有し、前記熱可塑性エラストマー（Ｂ）の０℃におけるｔａｎδが０．２以上であり、かつｔａｎδのピークが−２０℃以下ゴム組成物。【選択図】なし【特許請求の範囲】
【請求項１】
架橋性を有するゴム成分（Ａ）１００質量部と、芳香族ビニル−共役ジエンブロック共重合体からなる熱可塑性エラストマー（Ｂ）１０〜１００質量部と、前記ゴム成分（Ａ）および前記熱可塑性エラストマー（Ｂ）を共に架橋することが可能な架橋剤（Ｃ）０．１〜２０質量部とからなり、
前記熱可塑性エラストマー（Ｂ）は、ポリ芳香族ビニルブロックを２つ以上有する、芳香族ビニル−イソプレンブロック共重合体（ａ）１０〜９８質量％、芳香族ビニル−イソプレンジブロック共重合体（ｂ）０〜８５質量％、および重量平均分子量が５，０００〜３００，０００のポリイソプレン（ｃ）２〜６６質量％を含有し、前記熱可塑性エラストマー（Ｂ）の０℃におけるｔａｎδが０．２以上であり、かつｔａｎδのピークが−２０℃以下にあることを特徴とするゴム組成物。
【請求項２】
前記熱可塑性エラストマー（Ｂ）のビニル結合含有量が２０質量％以下であることを特徴とする請求項１に記載のゴム組成物。
【請求項３】
前記架橋剤（Ｃ）が、硫黄、硫黄供与体、有機過酸化物からなる群から選択される一種または二種以上の架橋剤であることを特徴とする請求項１または請求項２に記載のゴム組成物。
【請求項４】
架橋性を有するゴム成分（Ａ）と、芳香族ビニル−共役ジエンブロック共重合体からなる熱可塑性エラストマー（Ｂ’）と、前記ゴム成分（Ａ）および前記熱可塑性エラストマー（Ｂ’）を共に架橋することが可能な架橋剤（Ｃ）とからなるゴム組成物を架橋してなり、７０℃、２４時間後の圧縮永久ひずみ率が５０％以下、５０℃および０℃におけるｔａｎδが０．１以上、室温における硬さが８０以下であることを特徴とするゴム架橋物。
【請求項５】
免震装置または制振装置に用いられることを特徴とする請求項４に記載のゴム架橋物。
【発明の詳細な説明】
【技術分野】
【０００１】
本発明は、免震装置や制振装置等に用いることが可能なゴム組成物およびゴム架橋物に関するものである。
【背景技術】
【０００２】
近年、騒音や振動に関る諸問題に対し、関心が高まり、これらを防振・制振材料等により抑制しようとする取り組みがなされている。例えば、金属層間に粘弾性を有する中間層を持った複層構造の制振鋼板等が提案されている。
また、建築業界等では、建物や建物内部の機器設備などを地震災害から保護する技術として積層ゴムを使用した免震技術が注目されている。一般に、免震とは、地震動に対する振動絶縁を意味し、具体的には建物を積層ゴムで支持して建物の固有周期を長く与えることで、地震応答を低減する方法が採られている。
【０００３】
これらの制振・免震技術に求められるゴム材料は、ゴム材料の柔らかさと、高い減衰特性(高いtanδ値）を持ち、かつ、これらの特性の、温度依存性（周波数依存性）が少なく、さらに良好なクリープ特性を有することが好ましい。
従来より、このような用途に用いられるゴム組成物には、高減衰特性を持たせるために、樹脂、軟化剤等の配合によって対応していた。しかしながら、これらの樹脂、軟化剤を配合すると、クリープ特性が大きく悪化したり、また、温度依存性や破壊特性等が悪化する場合が多いという課題がある。
【０００４】
例えば特許文献１には、ゴム成分にスチレン−イソプレンブロック共重合体を導入し、架橋して得られる防振ゴムが示されている。しかしながら、このようなゴム材料は、低温特性に問題があり、常温での十分なゴム材料の柔らかさを得ることができないといった問題を有するものであった。
【０００５】
【特許文献１】特開２００５−２５５８８３号公報
【発明の開示】
【発明が解決しようとする課題】
【０００６】
本発明は、広い温度帯域で、低硬度かつ高い振動吸収性を有し、さらにクリープ特性も良好な振動吸収性ゴム材料を得ることが可能なゴム組成物を提供することを主目的とする。
【課題を解決するための手段】
【０００７】
本発明者は、前記実情に鑑み鋭意検討した結果、ゴム成分と、特定の組成を有する熱可塑性エラストマーとを共に架橋させることにより、前記目的を達成できることを見いだし、本発明を完成させるに至った。
【０００８】
かくして本発明によれば、以下の１〜５の発明が提供される。
１．架橋性を有するゴム成分（Ａ）１００質量部と、芳香族ビニル−共役ジエンブロック共重合体からなる熱可塑性エラストマー（Ｂ）１０〜１００質量部と、前記ゴム成分（Ａ）および前記熱可塑性エラストマー（Ｂ）を共に架橋することが可能な架橋剤（Ｃ）０．１〜２０質量部とからなり、前記熱可塑性エラストマー（Ｂ）は、ポリ芳香族ビニルブロックを２つ以上有する、芳香族ビニル−イソプレンブロック共重合体（ａ）１０〜９８質量％、芳香族ビニル−イソプレンジブロック共重合体（ｂ）０〜８５質量％、および重量平均分子量が５，０００〜３００，０００のポリイソプレン（ｃ）２〜６６質量％を含有し、前記熱可塑性エラストマー（Ｂ）の０℃におけるｔａｎδが０．２以上であり、かつｔａｎδのピークが−２０℃以下にあることを特徴とするゴム組成物。
２．前記熱可塑性エラストマー（Ｂ）のビニル結合含有量が２０質量％以下であることを特徴とする前記１に記載のゴム組成物。
３．前記架橋剤（Ｃ）が、硫黄、硫黄供与体、有機過酸化物からなる群から選択される一種または二種以上の架橋剤であることを特徴とする前記１または２に記載のゴム組成物。
４．架橋性を有するゴム成分（Ａ）と、芳香族ビニル−共役ジエンブロック共重合体からなる熱可塑性エラストマー（Ｂ）と、前記ゴム成分（Ａ）および前記熱可塑性エラストマー（Ｂ）を共に架橋することが可能な架橋剤（Ｃ）とからなるゴム組成物を架橋してなり、７０℃、２４時間後の圧縮永久ひずみ率が５０％以下、５０℃および０℃におけるｔａｎδが０．１以上、室温における硬さが８０以下であることを特徴とするゴム架橋物。
５．免震装置または制振装置に用いられることを特徴とする前記４に記載のゴム架橋物。
【発明の効果】
【０００９】
本発明のゴム組成物を用いることにより、耐圧縮永久ひずみ性に優れ、広い温度帯域で、低硬度かつ振動吸収性の高い振動吸収性ゴムを得ることができるといった効果を奏する。
【発明を実施するための最良の形態】
【００１０】
（ゴム組成物）
本発明のゴム組成物は、架橋性を有するゴム成分（Ａ）１００質量部と、芳香族ビニル−共役ジエンブロック共重合体からなる熱可塑性エラストマー（Ｂ）１０〜１００質量部と、前記ゴム成分（Ａ）および前記熱可塑性エラストマー（Ｂ）を共に架橋することが可能な架橋剤（Ｃ）０．１〜２０質量部とからなり、前記熱可塑性エラストマー（Ｂ）は、ポリ芳香族ビニルブロックを２つ以上有する、芳香族ビニル−イソプレンブロック共重合体（ａ）１０〜９８質量％、芳香族ビニル−イソプレンジブロック共重合体（ｂ）０〜８５質量％、および重量平均分子量が５，０００〜３００，０００のポリイソプレン（ｃ）２〜６６質量％を含有し、前記熱可塑性エラストマー（Ｂ）の０℃におけるｔａｎδが０．２以上であり、かつｔａｎδのピークが−２０℃以下にあることを特徴とする。
【００１１】
本発明に用いられるゴム成分（Ａ）は、後述する架橋剤（Ｃ）により、架橋させることが可能なものであれば特に限定されるものではなく、一般にゴム材料として使用されるゴム成分であれば用いることができる。
具体的には、天然ゴム（ＮＲ）、イソプレンゴム（ＩＲ）、ブタジエンゴム（ＢＲ）、スチレン−ブタジエン共重合ゴム（ＳＢＲ）、アクリロニトリル−ブタジエン共重合ゴム（ＮＢＲ）、エチレン−プロピレン−ジエン共重合ゴム（ＥＰＤＭ）等を挙げることができ、中でも、汎用性がある点で、天然ゴム（ＮＲ）やエチレン−プロピレン−ジエン共重合ゴム（ＥＰＤＭ）等が好適に用いられる。
【００１２】
本発明に用いられる熱可塑性エラストマー（Ｂ）は、ポリ芳香族ビニルブロックを２つ以上有する、芳香族ビニル−イソプレンブロック共重合体（ａ）、芳香族ビニル−イソプレンジブロック共重合体（ｂ）、および重量平均分子量が５，０００〜３００，０００のポリイソプレン（ｃ）を含有する。
【００１３】
本発明に用いられる熱可塑性エラストマー（Ｂ）中に含有させる芳香族ビニル−イソプレンブロック共重合体（ａ）（以下、「（ａ）成分」ともいう。）は、ポリ芳香族ビニルブロックを２つ以上有するものであり、重合体ブロックを少なくとも３つ有するものである。
【００１４】
（ａ）成分中のポリ芳香族ビニルブロックは、（ａ）成分の重合体鎖において、芳香族ビニル単量体単位を主たる構成単位として含有する部分をいう。ポリ芳香族ビニルブロックは、芳香族ビニル単量体単位含有量が８０質量％以上のものが好ましく、芳香族ビニル単量体を単独重合したものが特に好ましい。
【００１５】
芳香族ビニル単量体としては、スチレン、α−メチルスチレン、ｏ−メチルスチレン、ｍ−メチルスチレン、ｐ−メチルスチレン、２，４−ジメチルスチレン、エチルスチレン、ｐ−ｔｅｒｔ−ブチルスチレンなどが挙げられる。なかでも、スチレンが好ましく使用できる。
【００１６】
（ａ）成分中のポリ芳香族ビニルブロックは、本発明の効果を実質的に阻害しない範囲であれば、芳香族ビニル単量体と、芳香族ビニル単量体と共重合可能な単量体とを共重合したものであってもよい。芳香族ビニル単量体と共重合可能な単量体としては、１，３−ブタジエン、イソプレン、２，３−ジメチル−１，３−ブタジエン、１，３−ペンタジエンなどの共役ジエン単量体が好ましく挙げられる。
【００１７】
（ａ）成分中のポリ芳香族ビニルブロックの重量平均分子量は、好ましくは８，０００〜１００，０００、より好ましくは１２，０００〜７０，０００、特に好ましくは１４，０００〜５０，０００である。ポリ芳香族ビニルブロックの重量平均分子量が小さすぎると、本発明のゴム組成物をゴム架橋物とした際、形状保持性が低下する傾向にあり、逆に大きすぎるとゴム組成物の流動性が悪くなり、成形性に劣る傾向がある。
【００１８】
（ａ）成分中のポリ芳香族ビニルブロックの重量平均分子量（Ｍｗ）と数平均分子量（Ｍｎ）との比（Ｍｗ／Ｍｎ）は、２以下であることが好ましく、１．５以下であることがより好ましい。
【００１９】
（ａ）成分中のポリイソプレンブロックは、（ａ）成分の重合体鎖において、イソプレン単位を主たる構成単位として含有する部分をいう。ポリイソプレンブロックは、イソプレン単位含有量が８０質量％以上のものが好ましく、イソプレンを単独重合したものが特に好ましい。
【００２０】
（ａ）成分中のポリイソプレンブロックは、本発明の効果を実質的に阻害しない範囲であれば、イソプレンと、イソプレンと共重合可能な単量体とを共重合したものであってもよい。イソプレンと共重合可能な単量体としては、前記の芳香族ビニル単量体；１，３−ブタジエン、２，３−ジメチル−１，３−ブタジエン，１，３−ペンタジエンなどのイソプレン以外の共役ジエン単量体；が好ましく挙げられる。
【００２１】
（ａ）成分中の芳香族ビニル単量体単位含有量は、好ましくは５〜７５質量％、より好ましくは１０〜５０質量％、さらに好ましくは１３〜４０質量％である。
【００２２】
（ａ）成分におけるイソプレン単位中のビニル結合含有量は、好ましくは５０質量％以下、より好ましくは２０質量％以下、さらに好ましくは５〜１０質量％である。ビニル結合含有量が多すぎると、得られるゴム架橋物のｔａｎδのピーク温度が高くなり、低温時における振動吸収性が劣る傾向にある。
【００２３】
（ａ）成分の重量平均分子量は、好ましくは１００，０００〜１，０００，０００、より好ましくは１１０，０００〜９２０，０００、特に好ましくは１２０，０００〜８８０，０００である。
【００２４】
（ａ）成分の重量平均分子量（Ｍｗ）と数平均分子量（Ｍｎ）との比（Ｍｗ／Ｍｎ）は、２以下であることが好ましく、１．５以下であることがより好ましい。
【００２５】
熱可塑性エラストマー（Ｂ）中の（ａ）成分の割合は、１０〜９８質量％、好ましくは２０〜９４質量％、より好ましくは３５〜８５質量％である。この割合が少なすぎると、本発明のゴム組成物を架橋させた際、ゴム架橋物としての形状保持性が低下して使用に適さず、逆に多すぎるとゴム組成物の粘度が高くなり、加工性が低下する恐れがある。
【００２６】
本発明で用いられる熱可塑性エラストマー（Ｂ）中に含有させる芳香族ビニル−イソプレンジブロック共重合体（ｂ）（以下、「（ｂ）成分」ともいう。）は、ただ１つのポリ芳香族ビニルブロックとただ１つのポリイソプレンブロックとからなるブロック共重合体である。
【００２７】
（ｂ）成分中のポリ芳香族ビニルブロックは、（ｂ）成分の重合体鎖において、芳香族ビニル単量体単位を主たる構成単位として含有する部分をいう。ポリ芳香族ビニルブロックは、芳香族ビニル単量体単位含有量が８０質量％以上のものが好ましく、芳香族ビニル単量体単位のみからなるものがより好ましい。
【００２８】
芳香族ビニル単量体としては、上述したものと同様のものが挙げられる。中でも、スチレンが好ましく使用できる。
【００２９】
（ｂ）成分中のポリ芳香族ビニルブロックは、本発明の効果を実質的に阻害しない範囲であれば、芳香族ビニル単量体と、芳香族ビニル単量体と共重合可能な単量体とを共重合したものであってもよい。芳香族ビニル単量体と共重合可能な単量体としては、上述したものと同様のものを好ましく挙げることができる。
【００３０】
（ｂ）成分中のポリ芳香族ビニルブロックの重量平均分子量は、好ましくは８，０００〜１００，０００、より好ましくは１２，０００〜７０，０００、特に好ましくは１４，０００〜５０，０００である。
【００３１】
（ｂ）成分中のポリ芳香族ビニルブロックの重量平均分子量（Ｍｗ）と数平均分子量（Ｍｎ）との比（Ｍｗ／Ｍｎ）は、２以下であることが好ましく、１．５以下であることがより好ましい。
【００３２】
（ｂ）成分中のポリイソプレンブロックは、（ｂ）成分の重合体鎖において、イソプレン単位を主たる構成単位として含有する部分をいう。ポリイソプレンブロックは、イソプレン単位含有量が８０質量％以上のものが好ましく、イソプレン単位のみからなるものがより好ましい。このイソプレン単位含有量が少なすぎると、本発明のゴム組成物を架橋して得られたゴム架橋物の振動吸収性が劣る傾向にある。
【００３３】
（ｂ）成分中のポリイソプレンブロックは、本発明の効果を実質的に阻害しない範囲であれば、イソプレンと、イソプレンと共重合可能な単量体とを共重合したものであってもよい。イソプレンと共重合可能な単量体としては、前記の芳香族ビニル単量体；１，３−ブタジエン、２，３−ジメチル−１，３−ブタジエン、１，３−ペンタジエンなどのイソプレン以外の共役ジエン単量体；が好ましく挙げられる。
【００３４】
（ｂ）成分の芳香族ビニル単量体単位含有量は、好ましくは５〜７５質量％、より好ましくは１０〜５０質量％、さらに好ましくは１３〜４０質量％である。
【００３５】
（ｂ）成分におけるイソプレン単位中のビニル結合含有量は、好ましくは５０質量％以下、より好ましくは２０質量％以下、さらに好ましくは５〜１０質量％である。ビニル結合含有量が多すぎると、得られるゴム架橋物のｔａｎδのピーク温度が高くなり、低温時における振動吸収性が劣る傾向にある。
【００３６】
（ｂ）成分の重量平均分子量は、好ましくは５０，０００〜２５０，０００、より好ましくは５５，０００〜２３０，０００、特に好ましくは６０，０００〜２２０，０００である。
【００３７】
（ｂ）成分の重量平均分子量（Ｍｗ）と数平均分子量（Ｍｎ）との比（Ｍｗ／Ｍｎ）は、２以下であることが好ましく、１．５以下であることがより好ましい。
【００３８】
熱可塑性エラストマー（Ｂ）中の（ｂ）成分の割合は、０〜８５質量％、好ましくは１〜７５質量％、より好ましくは５〜５５質量％である。（ｂ）成分が多すぎると、本発明のゴム組成物を架橋した際、形状保持性が低下する傾向にある。
【００３９】
（ａ）成分の製造方法は特に限定されず、一般に公知の製造方法が採用でき、例えば、アニオンリビング重合法により、ポリ芳香族ビニルブロックおよびポリイソプレンブロックを、それぞれ逐次的に重合する方法や、リビング性の活性末端を有するブロック共重合体を製造した後、それとカップリング剤とを反応させてカップリングしたブロック共重合体として製造する方法が採用できる。
【００４０】
（ｂ）成分の製造方法は特に限定されず、一般に公知の製造方法が採用でき、例えば、アニオンリビング重合法により、ポリ芳香族ビニルブロックおよびポリイソプレンブロックを、逐次的に重合する方法が採用できる。
【００４１】
なお、（ａ）成分と（ｂ）成分は、上記のようにそれぞれ別々に製造してもよいが、それぞれの重合工程を１つにまとめて、（ａ）成分と（ｂ）成分の混合物として製造することもできる。
【００４２】
本発明で用いられる熱可塑性エラストマー（Ｂ）中に含有させるポリイソプレン（ｃ）（以下、「（ｃ）成分」ともいう。）の重量平均分子量は５，０００〜３００，０００、好ましくは１０，０００〜２００，０００、より好ましくは３０,０００〜１００，０００である。この重量平均分子量が小さすぎると、本発明のゴム組成物を架橋させて得られたゴム架橋物の振動吸収性が低下し、逆に大きすぎると、ゴム組成物の粘度が高くなり、加工性が劣ったり、ゴム架橋物の硬さが高くなりすぎたりする。
【００４３】
（ｃ）成分の重量平均分子量（Ｍｗ）と数平均分子量（Ｍｎ）との比（Ｍｗ／Ｍｎ）は、２以下であることが好ましく、１．５以下であることがより好ましい。
【００４４】
（ｃ）成分は、その重合体鎖において、イソプレン単位を主たる構成単位として含有する。（ｃ）成分は、イソプレン単位含有量が８０質量％以上のものが好ましく、イソプレン単位のみからなるものがより好ましい。
【００４５】
（ｃ）成分は、イソプレンの単独重合体であることが好ましいが、本発明の効果を実質的に阻害しない範囲で、イソプレンおよびイソプレンと共重合可能な単量体の共重合体であってもよい。イソプレンと共重合可能な単量体としては、前記の芳香族ビニル単量体、およびブタジエン、１，３−ペンタジエンなどのイソプレン以外の共役ジエン単量体が好ましく挙げられる。
【００４６】
（ｃ）成分におけるイソプレン単位中のビニル結合含有量は、好ましくは５０質量％以下、より好ましくは２０質量％以下、さらに好ましくは５〜１０質量％である。ビニル結合含有量が多すぎると、得られるゴム架橋物のｔａｎδのピーク温度が高くなり、低温時における振動吸収性が劣る傾向にある。
【００４７】
（ｃ）成分の製造方法は特に限定されず、一般に公知の製造方法が採用でき、例えば、重合溶媒中、アニオン重合開始剤を用いてイソプレンを重合する方法が採用できる。
【００４８】
熱可塑性エラストマー（Ｂ）中の（ｃ）成分の割合は、２〜６６質量％であることを要し、好ましくは５〜５５質量％、より好ましくは１０〜３５質量％である。（ｃ）成分が少なすぎると、本発明のゴム組成物から得られるゴム架橋物の振動吸収性が劣り、逆に多すぎるとゴム架橋物としての形状保持性が低下して、使用に適さなくなる。
【００４９】
本発明で用いる熱可塑性エラストマー（Ｂ）においては、（ａ）成分、（ｂ）成分および（ｃ）成分の合計量に対する芳香族ビニル単量体単位含有量が５〜４０質量％の範囲にあることが好ましく、１０〜３０質量％の範囲にあることがより好ましい。この含有量が少なすぎると、本発明のゴム組成物を架橋して得られるゴム架橋物としての形状保持性が低下して、使い難くなる傾向にあり、逆に多すぎると、ゴム組成物の粘度が高くなり、加工性が劣ったり、ゴム架橋物の硬さが高くなりすぎたりする。
【００５０】
また本発明に用いられる熱可塑性エラストマー（Ｂ）においては、ビニル結合含有量が２０質量％以下であることが好ましく、より好ましくは１５質量％以下、特に好ましくは３〜１０質量％の範囲内である。ビニル結合含有量が多すぎると、得られるゴム架橋物のｔａｎδのピーク温度が高くなり、低温時における振動吸収性が劣る傾向にある。
【００５１】
本発明において、熱可塑性エラストマー（Ｂ）は、ゴム成分（Ａ）１００質量部に対し、１０〜１００質量部の範囲内で用いられるものであるが、特に１５質量部〜８０質量部用いられることが好ましく、より好ましくは２０質量部〜６０質量部の範囲内である。
【００５２】
本発明で用いる熱可塑性エラストマー（Ｂ）の製造方法は特に限定されない。別個に製造した（ａ）成分、（ｂ）成分および（ｃ）成分を混練して製造してもよく、あるいはこれらを溶液の状態で混合し、重合体を分離して乾燥することにより製造してもよい。
また、（ａ）成分と（ｂ）成分の混合物として製造されたものに、別途製造された（ｃ）成分を混合して製造してもよい。
【００５３】
本発明に用いられる熱可塑性エラストマー（Ｂ）は、０℃におけるｔａｎδが、０．２以上であり、好ましくは０．２５以上である。０℃におけるｔａｎδが低すぎると、本発明のゴム組成物を架橋させて得られるゴム架橋物が、低温域において、振動吸収性に劣る傾向にある。
【００５４】
また、上記熱可塑性エラストマー（Ｂ）は、ｔａｎδのピーク値の温度が−２０℃以下にあり、好ましくは−２５℃以下、より好ましくは−３０℃以下である。ｔａｎδのピーク値の温度が高すぎると、本発明のゴム組成物を架橋させて得られるゴム架橋物の低温時における振動吸収性が劣る場合がある。
【００５５】
また、本発明に用いられる熱可塑性エラストマー（Ｂ）の室温における硬度は、８０以下であることが好ましく、より好ましくは７０以下、特に好ましくは１０〜６０の範囲内である。室温における硬度が高すぎると、ゴム架橋物とした際、振動の減衰性に劣る傾向にある。なお、上記硬度の測定は、デュロメーターのタイプＡを用いて測定する。
【００５６】
また本発明に用いられる熱可塑性エラストマー（Ｂ）の室温における２４時間後の圧縮永久ひずみは、４０％以下であることが好ましく、より好ましくは３０％以下、特に好ましくは２０％以下である。室温における２４時間後の圧縮永久ひずみが高すぎると、ゴム架橋物としての耐久性が低下する場合がある。なお、上記圧縮永久ひずみの測定は、ＪＩＳ  Ｋ６２６２の方法に準じて行われたものとする。
【００５７】
本発明に用いられる架橋剤（Ｃ）は、上記ゴム成分（Ａ）および上記熱可塑性エラストマー（Ｂ）を共に架橋することが可能なものであれば特に限定されるものではなく、硫黄、硫黄供与体、有機過酸化物からなる群から選択される一種または二種以上の架橋剤を好ましく用いることができる。
硫黄としては、粉末硫黄、硫黄華、脱酸硫黄、沈降硫黄、コロイド硫黄、高分散性硫黄、不溶性硫黄などのいずれをも単独で、又は二種以上併せて使用することができる。硫黄供与体は、熱解離により放出される活性硫黄により加硫作用を及ぼすもので、モルホリンジスルフィド、アルキルフェノールジスルフィド、Ｎ，Ｎ'−ジチオ−ビス（ヘキサヒドロ−２Ｈ−アゼピノン−２）、チウラムポリスルフィド、２−（４'−モルホリノジチオ）ベンゾチアゾールなどが例示され、これらを単独で又は複数併せて使用することができる。
【００５８】
有機過酸化物としては、例えば、ジクミルパーオキサイド、ジ−ｔ−ブチルパーオキサイド、ｔ−ブチルクミルパーオキサイド、ベンゾイルパーオキサイド、２，５−ジメチル−２，５−ジ（ｔ−ブチルパーオキシ）ヘキシン−３、２，５−ジメチル−２，５−ジ（ベンゾイルパーオキシ）ヘキサン、α，α´−ビス（ｔ−ブチルパーオキシ−ｍ−イソプロピル）ベンゼンなどが挙げられ、これらは単独で、または二種以上を併用して用いることができる。
【００５９】
上記架橋剤（Ｃ）の含有量は、上記ゴム成分（Ａ）１００質量部に対し、０．１〜２０質量部の範囲内で用いられるが、中でも０．２質量部〜１５質量部の範囲内で用いられることが好ましく、より好ましくは、０．３質量部〜１０質量部の範囲内である。
また、上記ゴム成分（Ａ）および熱可塑性エラストマー（Ｂ）の総量を１００質量部とした場合の上記架橋剤（Ｃ）の含有量は、０．２質量部〜１０質量部の範囲内で用いられることが好ましく、より好ましくは、０．３質量部〜５質量部の範囲内である。
【００６０】
また本発明に用いられるゴム組成物には、架橋促進剤が含有されていてもよい。このような架橋促進剤としては、上記架橋剤の架橋促進剤として、通常使用されているものであれば特に限定されるものではなく、架橋剤が硫黄または硫黄供与体の場合には、例えば、テトラメチルチウラムジスルフィド、ジメチルジチオカルバミン酸セレン、２−（４'−モルホリノジチオ）ベンゾチアゾールなどが挙げられる。また、架橋剤が有機化酸化物の場合には、例えば、エチレングリコールジメタクリレート、トリメチロールプロパントリメタクリレート、多官能メタクリレートモノマー、Ｎ，Ｎ'−ｍ−フェニレンジマレイミド、トリアリルイソシアヌレート等が挙げられる。本発明においては特に架橋性等の面からトリアリルイソシアヌレートが好ましい。
【００６１】
また上記架橋促進剤の含有量は、上記ゴム成分（Ａ）および熱可塑性エラストマー（Ｂ）の総量を１００質量部とした場合、それに対して、好ましくは０．１〜２０質量部の範囲内、より好ましくは０．２〜１５質量部の範囲内、特に好ましくは０．３〜１０質量部の範囲内である。架橋促進剤が多すぎると、架橋時に架橋速度が早くなりすぎたり、架橋物表面ヘの架橋促進剤のブルームが生じたり、架橋物が硬くなりすぎたりするおそれがある。架橋促進剤が少なすぎると、架橋物の引張強度が著しく低下したり、圧縮永久ひずみが大きすぎたりする可能性がある。
【００６２】
本発明で用いるゴム組成物には、さらに必要に応じて、（ａ）成分、（ｂ）成分および（ｃ）成分以外のエラストマーのほか、一般に公知の、熱可塑性樹脂、粘着付与樹脂、充填剤、補強繊維、軟化剤、発泡剤、発泡助剤、酸化防止剤、難燃剤、抗菌剤、光安定剤、紫外線吸収剤、染料、顔料、滑剤、アンチブロッキング剤、スリップ剤、帯電防止剤などの配合剤を所望量配合することができる。
【００６３】
（ａ）成分、（ｂ）成分および（ｃ）成分以外のエラストマーとしては、例えば、スチレン−ブタジエン−スチレンブロック共重合体、スチレン−エチレン−ブチレン−スチレンブロック共重合体、スチレン−エチレン−プロピレン−スチレンブロック共重合体、スチレン−イソブチレン−スチレンブロック共重合体、スチレン−ブタジエンランダム共重合体、アクリロニトリル−ブタジエン共重合体、エチレン−プロピレン共重合体、エチレン−プロピレン−非共役ジエン共重合体、エチレン−ブテン共重合体、エチレン−オクテン共重合体、エチレン−酢酸ビニル共重合体、エチレン−アクリル酸エステル共重合体、塩素化ポリエチレン、ポリブタジエンゴム、ポリイソブチレンゴム、ポリイソプレンゴム、天然ゴム、アクリルゴム、クロロプレンゴム、シリコーンゴム、フッ素ゴム、ウレタンゴム、ポリウレタン系熱可塑性エラストマー、ポリアミド系熱可塑性エラストマー、ポリエステル系熱可塑性エラストマーなどが挙げられる。
【００６４】
熱可塑性樹脂としては、例えば、ポリエチレンおよびその変性物、ポリプロピレン、ポリ塩化ビニル、ポリスチレン、アクリロニトリル−スチレン共重合体、アクリロニトリル−ブタジエン−スチレン共重合体、ポリフェニレンエーテルなどが挙げられる。
【００６５】
粘着付与樹脂は、天然樹脂系粘着付与樹脂と合成樹脂系粘着付与樹脂とに大別される。天然樹脂系粘着付与樹脂としては、ロジン系樹脂、テルペン系樹脂などが挙げられる。ロジン系樹脂としては、ガムロジン、トールロジン、ウッドロジンなどのロジン類；水素添加ロジン、不均化ロジン、重合ロジンなどの変性ロジン類；変性ロジンのグリセリンエステル、ペンタエリスリトールエステルなどのロジンエステル類などが例示される。テルペン系樹脂としては、α−ピネン系、β−ピネン系、ジペンテン（リモネン）系などのテルペン樹脂のほか、芳香族変性テルペン樹脂、水素添加テルペン樹脂、テルペンフェノール樹脂などが例示される。
【００６６】
合成樹脂系粘着付与樹脂は、付加重合系粘着付与樹脂と重縮合系粘着付与樹脂とに大別される。付加重合系粘着付与樹脂としては、脂肪族系（Ｃ５系）石油樹脂、芳香族系（Ｃ９系）石油樹脂、共重合系（Ｃ５−Ｃ９系）石油樹脂、水素添加石油樹脂、脂環族系石油樹脂などの石油樹脂類；クマロン・インデン樹脂；スチレン系、置換スチレン系などのピュア・モノマー系石油樹脂が挙げられる。重縮合系粘着付与樹脂としては、アルキルフェノール樹脂、ロジン変性フェノール樹脂などのフェノール系樹脂およびキシレン樹脂などが挙げられる。これらの粘着付与樹脂は、単独でも、２種以上を組み合わせて使用してもよい。
【００６７】
充填剤としては、例えば、カーボンブラック、クレー、珪藻土、シリカ、タルク、硫酸バリウム、炭酸カルシウム、炭酸マグネシウム、金属酸化物、マイカ、グラファイト、水酸化アルミニウム、各種の金属粉、木粉、ガラス粉、セラミックス粉などの他、ガラスバルーン、シリカバルーンなどの無機中空フィラー；ポリスチレン、ポリフッ化ビニリデン、ポリフッ化ビニリデン共重合体などからなる有機中空フィラー；が挙げられる。
【００６８】
補強繊維としては、例えば、ワラ、毛、ガラスファイバー、金属ファイバー、その他各種のポリマーファイバーなどの短繊維および長繊維が挙げられる。
【００６９】
軟化剤としては、例えば、芳香族系プロセスオイル、パラフィン系プロセスオイル、ナフテン系プロセスオイルなどの伸展油；ポリブテン、ポリイソブチレンなどの液状重合体；などが挙げられる。
【００７０】
酸化防止剤としては、例えば、２，６−ジ−ｔｅｒｔ−ブチル−ｐ−クレゾール、ペンタエリスリチル・テトラキス〔３−（３，５−ジ−ｔｅｒｔ−ブチル−４−ヒドロキシフェニル）プロピオネート〕などのヒンダードフェノール系化合物；ジラウリルチオジプロピオネート、ジステアリルチオジプロピオネートなどのチオジカルボキシレートエステル類；トリス（ノニルフェニル）ホスファイト、４，４'−ブチリデン−ビス（３−メチル−６−ｔｅｒｔ−ブチルフェニル）ジトリデシルホスファイトなどの亜燐酸塩類などが挙げられる。
【００７１】
滑剤としては、例えば、パラフィンワックス、マイクロクリスタリンワックス、ポリエチレンワックス、ポリプロピレンワックス、モンタンワックスなどの炭化水素系滑剤；ステアリン酸、ヒドロキシステアリン酸、複合型ステアリン酸系、硬化油のような脂肪酸系滑剤；ステアロアミド、オキシステアロアミド、オレイルアミド、エルシルアミド、ラウリルアミド、パルミチルアミド、ベヘンアミド、メチロールアミド、高級脂肪酸のモノアミド、メチレンビスステロアミド、エチレンビスステロアミド、エチレンビスオレイルアミド、エチレンビスラウリルアミド、高級脂肪酸ビスアミド、Ｎ−ステアリルオレイルアミド、Ｎ−ステアリルエルシルアミド、Ｎ−ステアリルパルミトアミド、複合型アミド、特殊脂肪酸アミドなどの脂肪酸アミド系滑材；
【００７２】
ｎ−ブチルステアレート、多価アルコール脂肪酸エステル、飽和脂肪酸エステル、エステル系ワックス、特殊脂肪酸エステル、芳香族脂肪酸エステル、複合エステル系のような脂肪酸エステル系滑材；高級アルコール、高級アルコール系複合型、高級アルコールエステル、多価アルコール、ポリグリコール、ポリグリセロールのような脂肪族アルコール系滑材；グリセリン脂肪酸エステル、ヒドロキシステアリン酸トリグリセリド、脂肪酸部分エステルのような脂肪酸と多価アルコールとの部分エステル系滑材；シリコーンオイル、ポリオルガノシロキサン、ジステアリルエポキシヘキソヒドロキシフタレート、ナトリウムアルキルサルフェート、長鎖脂肪族化合物、非イオンエステル系活性剤、エチレンオキサイドとプロピレンオキサイドとのブロック共重合体、四フッ化エチレン樹脂粉末などが挙げられる。これらの滑剤は、単独でも２種以上を組み合わせて使用することができる。
【００７３】
本発明のゴム組成物を調製する方法としては、ロール混合、バンバリー混合、スクリュー混合、溶液混合などの適宜の混合方法が採用できる。配合手順は特に限定されないが、先ず、熱による反応や分解を起こしにくい成分を充分に混ぜ合わせた後、熱による反応や分解を起こしやすい成分、例えば架橋剤、架橋促進剤などを、反応や分解を起こさない温度で短時間に混合する手順を採ると好ましい。
【００７４】
（ゴム架橋物）
次に、本発明のゴム架橋物について説明する。本発明のゴム架橋物は、架橋性を有するゴム成分（Ａ）と、芳香族ビニル−共役ジエンブロック共重合体からなる熱可塑性エラストマー（Ｂ’）と、前記ゴム成分（Ａ）および前記熱可塑性エラストマー（Ｂ’）を共に架橋することが可能な架橋剤（Ｃ）とからなるゴム組成物を架橋してなり、７０℃、２４時間後の圧縮永久ひずみ率が５０％以下、５０℃および０℃におけるｔａｎδが０．１以上、室温における硬さが８０以下であることを特徴とするものである。
【００７５】
本発明のゴム架橋物に用いられるゴム成分（Ａ）および架橋剤（Ｃ）は、上記ゴム組成物で説明したものと同様であるので、ここでの説明は省略する。
【００７６】
本発明のゴム架橋物に用いられる芳香族ビニル−共役ジエンブロック共重合体からなる熱可塑性エラストマー（Ｂ’）としては、芳香族ビニル単量体単位と共役ジエン単量体単位とからなるものであり、ポリ芳香族ビニルブロックおよびポリ共役ジエンブロックからなる芳香族ビニル−共役ジエンブロック共重合体を含有するものであれば特に限定されるものではない。上記芳香族ビニル−共役ジエンブロック共重合体としては、その共重合体構造として具体的には、１つのポリ芳香族ビニルブロックと１つのポリ共役ジエンブロックとからなる芳香族ビニル−共役ジエンジブロック共重合体や、２つのポリ芳香族ビニルブロックと１つのポリ共役ジエンブロックとからなる芳香族ビニル−共役ジエン−芳香族ビニルトリブロック共重合体等が挙げられる。
【００７７】
本発明に用いられる熱可塑性エラストマー（Ｂ’）の具体例としては、上記（ａ）成分から構成されるもの、上記（ａ）成分と上記（ｂ）成分とから構成されるもの、さらに、これらに加えて上記（ｃ）成分を含有するものを挙げることができる。
本発明においては、中でも（ａ）成分、（ｂ）成分および（ｃ）成分からなるものが最も好適に用いられる。
なお、（ａ）成分、（ｂ）成分および（ｃ）成分の説明、および好適な例であある（ａ）成分、（ｂ）成分および（ｃ）成分を用いた場合の混合比率等は、ゴム組成物で説明したものと同様である。
【００７８】
本発明のゴム架橋物は、７０℃における２４時間後の圧縮永久ひずみ率が５０％以下であり、好ましくは４５％以下、より好ましくは４０％以下である。圧縮永久ひずみ率が高すぎると、本発明のゴム架橋物の耐久性が劣る場合がある。
【００７９】
また、上記ゴム架橋物は、５０℃および０℃におけるｔａｎδが０．１以上であり、好ましくは０．１５以上、より好ましくは０．２以上である。５０℃および０℃におけるｔａｎδが低すぎると、低温域において振動の減衰性が低下する傾向にある。また、低周波数域における振動の減衰性が低下する傾向にもある。
【００８０】
また上記ゴム架橋物は、室温における硬度が８０以下であり、好ましくは７０以下、より好ましくは３０〜６０の範囲内である。室温における硬度が高すぎると、弾性体として機能しないことから、使用することができない場合があるからである。
【００８１】
本発明のゴム架橋物は、上記ゴム成分（Ａ）、上記熱可塑性エラストマー（Ｂ’）、および上記架橋剤（Ｃ）を有するゴム組成物を一般に公知の成形法により架橋および成形を行って得ることができる。成形法としては、例えば押出成形法、射出成形法、トランスファー成形法、圧縮成形法などを挙げることができる。
【００８２】
押出成形法には、ゴムの加工で一般的な手順を採用することができる。すなわち、ロール混合などによって調製したゴム組成物を、押出機のフィード口に供給し、スクリューでヘッド部に送る過程でバレルからの加熱により軟化させ、ヘッド部に設けた所定形状のダイスに通すことにより、目的の断面形状を有する長尺の押出成形品（板、棒、パイプ、ホース、異形品など）を得る。バレル温度は、好ましくは５０〜１２０℃、より好ましくは６０〜１００℃である。ヘッド温度は、好ましくは６０〜１３０℃、より好ましくは６０〜１１０℃であり、ダイス温度は、好ましくは７０〜１３０℃、より好ましくは８０〜１００℃である。上記のように押出成形した成形品を電気、熱風、蒸気などを熱源とするオーブンなどで１３０℃〜２２０℃、より好ましくは１４０℃〜２００℃に加熱して架橋（一次架橋）させ、本発明のゴム架橋物を得る。
【００８３】
射出成形法、トランスファー成形法及び圧縮成形法では、製品１個分の又は数個分の形状を有する金型のキャビティに本発明のゴム組成物を充填して賦形し、金型を、好ましくは１３０〜２２０℃、より好ましくは１４０℃〜２００℃に加熱することにより架橋（一次架橋）させ、本発明のゴム架橋物を得る。
【００８４】
さらに、必要により、一次架橋させて得られた架橋物を電気、熱風、蒸気などを熱源とするオーブンなどで１３０℃〜２２０℃、より好ましくは１４０℃〜２００℃で１〜４８時間加熱して架橋（二次架橋）させ、本発明のゴム架橋物を得ることもできる。
【００８５】
本発明のゴム架橋物は、広い温度帯域において優れた振動吸収性を発揮することから、振動の周波数や使用環境を選ばずに広い分野で用いることが可能である。例えば、免震装置や、制振装置、防振装置、防音装置、ゴムロール、ゴムベルト等に用いることができ、中でも、免震装置および制振装置に用いるものとして有用である。
【００８６】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００８７】
以下に実施例及び比較例を示して、本発明をさらに具体的に説明する。以下において「部」及び「％」は特に断りのない限り質量基準である。また、各特性の試験、評価は、下記によった。
【００８８】
（１）損失正接（ｔａｎδ）
動的粘弾性測定装置（製品名ＡＲＥＳ、テー・エイ・インスツルメント・ジャパン社製）を用い、８ｍｍ平行板、初期ギャップ２ｍｍ、０．１％歪とし、１Ｈｚの周波数にて、−２０℃〜１００℃の範囲を４℃／分の昇温速度にて測定し、０℃および５０℃での損失正接（ｔａｎδ）を求めた。ｔａｎδの値が大きいほど振動吸収性に優れることを表すこととなる。
【００８９】
（２）硬さ（硬度）
ゴム組成物を温度１６０℃、２０分間のプレスによって成形、架橋し、縦１５ｃｍ、横１５ｃｍ、厚さ２ｍｍのシートを得、それを３号形ダンベルで打ち抜いた試験片を用いて以下の測定を行った。
常温、または−２０℃でＪＩＳ  Ｋ６２５３の硬さ試験に従いデュロメーター硬さ試験機タイプＡを用いて硬さをそれぞれ測定した。
【００９０】
（３）圧縮永久ひずみ率
熱可塑性エラストマーの圧縮永久ひずみ率を測定する場合は、熱可塑性エラストマーを１５０℃のプレス機によって、予熱１０分、プレス２分間行った後、プレスした状態のまま、温度を室温まで冷却し、３０分後、サンプルを金型から取り出すことによって、直径２９ｍｍ、高さ１２．５ｍｍの円柱型試験片を作製した。ＪＩＳ  Ｋ  ６２６２に従い、上記試験片を２５％圧縮させたまま、温度２３℃または、７０℃の環境下に２４時間置いた後、圧縮を解放して圧縮永久ひずみ率を測定した。
また、ゴム架橋物の圧縮永久ひずみ率を測定する場合は、ゴム組成物を１６０℃、２０分間のプレスによって成形、架橋して直径２９ｍｍ、高さ１２．５ｍｍの円柱型試験片を作製した。ＪＩＳ  Ｋ  ６２６２に従い、上記試験片を２５％圧縮させたまま、温度２３℃または、７０℃の環境下に２４時間置いた後、圧縮を解放して圧縮永久ひずみ率を測定した。
【００９１】
（４）成形加工性の評価
ゴム組成物を温度１６０℃、２０分間のプレスによって成形、架橋し、縦１５ｃｍ、横１５ｃｍ、厚さ２ｍｍのシートを得た。得られたシート表面を観察し、以下に示す基準に基づいて、評価を行った。サーフテストＳＶ−６００（（株）ミツトヨ製）を使用して、シート表面の粗さを１０点において測定し、その１０点の平均粗さ（Ｒｚ）が１０μｍ以下のものを○とする。また、同上の試験で、１０点の平均粗さ（Ｒｚ）が１０μｍを超えるものを×とする。
【００９２】
（参考例１）
耐圧反応器を用い、シクロヘキサン１１２部、Ｎ，Ｎ，Ｎ´，Ｎ´−テトラメチルエチレンジアミン（「ＴＭＥＤＡ」と略号で示す。）０．０００７３部およびスチレン１１．７部を４０℃で攪拌しているところに、重合開始剤ｎ−ブチルリチウム０．０２６７部を添加し、５０℃に重合温度を上げながら、１時間重合した。この時点でのスチレンの重合転化率は１００％であった。反応液の一部を採取して、ゲル・パーミエーション・クロマトグラフィーにより、ポリスチレン重合体ブロックの重量平均分子量を測定した。結果を表１に示す。
【００９３】
引き続き、イソプレン３６．３部を、反応温度が５０℃から６０℃の間になるように温度制御しながら１時間かけて添加し、添加終了後にさらに１時間重合した。この時点での重合転化率は１００％であった。反応液の一部を採取して、ゲル・パーミエーション・クロマトグラフィーにより、スチレン−イソプレンジブロック共重合体（（ｂ）成分に相当する。）の重量平均分子量を測定した。結果を表１に示す。
【００９４】
次いで、カップリング剤としてジメチルジクロロシラン０．０２４２部を添加して２時間カップリング反応を行い、スチレン−イソプレン−スチレントリブロック共重合体（（ａ）成分に相当する。）を形成した。この後、反応器に重合停止剤としてメタノール０．０４部を添加しよく混合して、上記（ａ）成分と（ｂ）成分とからなる重合体Ｉを得た。反応液の一部を採取して、1Ｈ−ＮＭＲ測定により、上記重合体Ｉ中のスチレン単位含有量を求め、ゲル・パーミエーション・クロマトグラフィーにより、重合体全体の重量平均分子量、および（ａ）成分と（ｂ）成分の質量比を測定した。また、（ａ）成分および（ｂ）成分中のビニル結合含有量を１Ｈ−ＮＭＲスペクトルから求めた。具体的には、１Ｈ−ＮＭＲスペクトルにおけるビニル結合に由来するδ値４．７ｐｐｍ前後のシグナルピークの面積Ａと、１，４−結合に由来するδ値５．１ｐｐｍ前後のシグナルピークの面積Ｂとにより、ビニル結合含有量（％）＝[Ａ／（Ａ＋２Ｂ）]×１００の式に従って求めた。その結果を表１に示す。
【００９５】
（参考例２〜３）
ＴＭＥＤＡ、ｎ−ブチルリチウム、スチレン、イソプレン、ジメチルジクロロシランおよびメタノールの量を表１に示すように変更する以外は、参考例１と同様に行い、上記（ａ）成分と（ｂ）成分とからなる重合体ＩＩ〜ＩＩＩを得た。これらの各測定結果を表１に示す。
【００９６】
（参考例４）
耐圧反応器を用い、シクロヘキサン１１２部、ＴＭＥＤＡ０．００１８２部およびｎ−ブチルリチウム０．０６７部を４０℃で攪拌しているところにイソプレン４８部を６０℃に重合温度を上げながら１時間かけて添加し、イソプレン添加終了後さらに６０℃で１時間重合した。イソプレンの重合転化率は１００％であった。この後、反応器に重合停止剤としてメタノール０．１部を加えてよく混合してポリイソプレン（（ｃ）成分に相当する。）を得た（重合体ＩＶ）。ポリイソプレン（重合体ＩＶ）の重量平均分子量は８１，０００であった。
【００９７】
（参考例５）
ＴＭＥＤＡ、ｎ−ブチルリチウム、イソプレン、およびメタノールの量を表１に示すように変更する以外は、参考例４と同様に行い、上記（ｃ）成分からなる重合体Ｖを得た。これらの各測定結果を表１に示す。
【００９８】
【表１】
2007262310.tif 000002
【００９９】
[参考例６]
重合体Ｉの３０％シクロヘキサン溶液７０部に、重合体Ｖ（（ｃ）成分）の３０％シクロヘキサン溶液３０部を加え、さらに酸化防止剤２，６−ジ−ｔｅｒｔ−ブチル−ｐ−クレゾール０．３部を加えて混合し、混合溶液を少量ずつ８５〜９５℃に加熱された温水中に滴下して溶媒を揮発させた。得られた析出物を粉砕し、８５℃で熱風乾燥して、（ａ）成分、（ｂ）成分および（ｃ）成分を含有する熱可塑性エラストマー（Ｉ）を得た。熱可塑性エラストマー（Ｉ）の一部を採取して、ｔａｎδ、硬さおよび圧縮永久ひずみ率を測定した。その結果を表２に示す。
【０１００】
[参考例７〜１０]
参考例１〜５で作製した各重合体の量を表２に示すように変更したこと以外は、参考例６と同様にして熱可塑性エラストマー（ＩＩ）〜（Ｖ）を得た。各熱可塑性エラストマーの一部を採取して、ｔａｎδ、硬さおよび圧縮永久ひずみ率を測定した。その結果を表２に示す。
【０１０１】
【表２】
2007262310.tif 000003
【０１０２】
[実施例１]
天然ゴム（ＳＭＲ  ＣＶ６０（国際規格の記号））７０部、熱可塑性エラストマー（Ｉ）のペレットを３０部、補強剤のカーボンブラック（シーストＳＯ、東海カーボン（株）製）４０部、加工助剤のステアリン酸１部、および酸化亜鉛３部をバンバリーミキサに入れてチャンバー温度６０℃、回転数６０回転で５分間一次混練を行う。一次混練終了直後のゴム温度は１４０℃であった。一次混練の終わったゴム組成物を、その後５０℃に設定したオープンロールに移し、ロールに巻きつけゴムを冷却させながら、架橋剤の硫黄１部、架橋促進剤のジベンゾチアジルジスルフィド１．５部およびシクロヒキシルベンゾスルフェンアミド１．５部を加えて二次混練を行い、ゴム組成物を調製した。得られたゴム組成物を用いて、ゴム架橋物のｔａｎδ、硬さおよび永久圧縮ひずみ率について測定を行った。また、成形加工性の評価についても行った。その結果を表３に示す。
【０１０３】
[実施例２〜４]
配合成分および配合量を表３に示すようにしたこと以外は、実施例１と同様にしてゴム組成物を調製した。なお、エチレンプロピレンゴムとして、三井化学（株）製のＥＰＴ４０２１（商品名）を使用した。得られたゴム組成物を用いて、ゴム架橋物のｔａｎδ、硬さおよび永久圧縮ひずみ率について測定を行い、成形加工性の評価も行った。その結果を表３に示す。
【０１０４】
[比較例１、２]
配合成分および配合量を表３に示すようにしたこと以外は、実施例１と同様にしてゴム組成物を調製した。得られたゴム組成物を用いて、ゴム架橋物のｔａｎδ、硬さおよび永久圧縮ひずみ率について測定を行い、成形加工性の評価も行った。その結果を表３に示す。
【０１０５】
[比較例３]
熱可塑性エラストマー（Ｉ）１００部を１３０℃に設定したロールに巻きつけ、補強剤のカーボンブラック（シーストＳＯ、東海カーボン（株）製）４０部、加工助剤のステアリン酸１部を添加し混練を行い、組成物を得た。得られた組成物を用いて、ｔａｎδ、硬さおよび永久圧縮ひずみ率について測定を行い、成形加工性の評価も行った。その結果を表３に示す。
【０１０６】
[比較例４]
熱可塑性エラストマー（Ｉ）１００部を１３０℃に設定したロールに巻きつけ、補強剤のカーボンブラック（シーストＳＯ、東海カーボン（株）製）４０部、加工助剤のステアリン酸１部および酸化亜鉛３部を添加し混練を行い、手早く架橋剤の硫黄１部、架橋促進剤のジベンゾチアジルジスルフィド１．５部およびシクロヒキシルベンゾスルフェンアミド１．５部を添加し、組成物を得た。得られた組成物を用いて、ｔａｎδ、硬さおよび永久圧縮ひずみ率について測定を行い、成形加工性の評価も行った。その結果を表３に示す。
【０１０７】
【表３】
2007262310.tif 000004
【０１０８】
表３より、熱可塑性エラストマー（Ｂ）を用いなかった比較例１では、架橋物の０℃及び５０℃におけるｔａｎδ値が低く、振動吸収性に劣ることが分かった。また、ポリイソプレンを用いなかった比較例２では、架橋物の０℃におけるｔａｎδ値が低く、低温における振動吸収性に劣ることが分かった。また、ゴム成分（Ａ）を用いず、且つ架橋していない比較例３では、耐圧縮永久ひずみ性に劣る結果となった。また、ゴム成分（Ａ）を用いなかった比較例４では、架橋物の５０℃におけるｔａｎδ値が低く、高温における振動吸収性に劣り、また耐圧縮永久ひずみ性に劣り、成形加工性にも劣ることが分かった。
それに対し、本発明のゴム組成物を用いた実施例１〜４では、振動吸収性、耐圧縮永久ひずみ性及び成形加工性の全ての面において優れており、バランスが取れていた。